СВЯЗУЮЩИЙ АГЕНТ

2
1. Мультимодальный линейный полиэтилен низкой плотности (ЛПЭНП), к которому привит кислотный прививающий агент с образованием привитого ЛПЭНП (п-ЛПЭНП), где указанный ЛПЭНП представляет собой сополимер этилена и по меньшей мере одного α-олефинового сомономера, и указанный ЛПЭНП имеет ПТР от 0,05 до 50 г/10 мин, предпочтительно от 0,05 до 10 г/10 мин.
3
3
2. ЛПЭНП по п.1, отличающийся тем, что плотность указанного ЛПЭНП находится в диапазоне от 915 до 950 кг/м, предпочтительно от 918 до 940 кг/м.
2
3. ЛПЭНП по п. 1 или 2, отличающийся тем, что указанный ЛПЭНП имеет ПТР от 0,05 до г/10 мин, предпочтительно от 0,06 до 0,9 г/10 мин, более предпочтительно от 0,07 до 0,8 г/10 мин, например, от 0,08 до 0,6 г/10 мин.
0
4. ЛПЭНП по любому из пп. 1-3, отличающийся тем, что вязкость расплава при нулевой скорости сдвига η (измеренная согласно ISO 6721-1 и -10 при частоте 0,05 рад/с и 190°C) указанного ЛПЭНП составляет от 10000 Па⋅с до 70000 Па⋅с, предпочтительно от 15000 Па⋅с до 60000 Па⋅с.
5. ЛПЭНП по любому из пп. 1-4, отличающийся тем, что указанный ЛПЭНП получают in-situ в способе многостадийной полимеризации.
6. ЛПЭНП по любому из пп. 1-5, отличающийся тем, что указанный ЛПЭНП является бимодальным.
4
8
7. ЛПЭНП по любому из пп. 1-6, отличающийся тем, что указанный по меньшей мере один α-олефиновый сомономер представляет собой C-C-альфа-олефин, предпочтительно 1-бутен или 1-гексен.
8. ЛПЭНП по любому из пп. 1-7, отличающийся тем, что указанный ЛПЭНП получают с применением катализатора Циглера-Натта.
9. ЛПЭНП по любому из пп. 1-8, отличающийся тем, что указанный ЛПЭНП содержит
i) низкомолекулярную фракцию, представляющую собой гомополимер этилена или сополимер этилена и по меньшей мере одного α-олефинового сомономера, и
ii) высокомолекулярную фракцию, представляющую собой сополимер этилена и по меньшей мере одного α-олефинового сомономера, где содержание сомономера в высокомолекулярной фракции ii) является таким же, что и в низкомолекулярной фракции i), или превышает его.
10. ЛПЭНП по любому из пп. 1-9, отличающийся тем, что к указанному ЛПЭНП привит ангидрид малеиновой кислоты.
11. ЛПЭНП по любому из пп. 1-10, отличающийся тем, что указанный п-ЛПЭНП предназначен для повышения совместимости композитных материалов, содержащих по меньшей мере один неполярный полимер и по меньшей мере один материал, не совместимый с указанным неполярным полимером.
2
12. Связующий агент, содержащий мультимодальный линейный полиэтилен низкой плотности (ЛПЭНП), к которому привит кислотный прививающий агент с образованием привитого ЛПЭНП (п-ЛПЭНП), где указанный ЛПЭНП представляет собой сополимер этилена и по меньшей мере одного α-олефинового сомономера, и указанный ЛПЭНП имеет ПТР от 0,05 до 50 г/10 мин, где указанный ЛПЭНП представляет собой единственный полимерный компонент в связующем агенте.
13. Применение п-ЛПЭНП по любому из пп. 1-11 в качестве связующего агента, где предпочтительно указанный ЛПЭНП является единственным полимерным компонентом в связующем агенте.
14. Применение по п.13, отличающееся тем, что указанный связующий агент применяют в композитном материале, предпочтительно в композитном материале, содержащем неполярный полимер и по меньшей мере одной составляющее, не совместимое с ним.
15. Композитный материал, содержащий связующий агент, где указанный связующий агент содержит п-ЛПЭНП по любому из пп. 1-11, предпочтительно состоит из него.
16. Композитный материал по п.15, дополнительно содержащий неполярный полимер и по меньшей мере одно составляющее, не совместимое с ним.
17. Способ получения привитого ЛПЭНП, включающий:
a. получение ЛПЭНП по любому из пп. 1-11 способом, включающим стадии:
(i) гомополимеризации этилена или сополимеризации этилена и по меньшей мере одного α-олефинового сомономера на первой стадии полимеризации в присутствии катализатора Циглера-Натта с получением первого гомо- или сополимера этилена;
(ii) сополимеризации этилена и по меньшей мере одного α-олефинового сомономера на второй стадии полимеризации в присутствии первого гомо- или сополимера этилена и того же катализатора Циглера-Натта, что и на стадии (i), с получением указанного ЛПЭНП, содержащего первый гомо- или сополимер этилена и второй сополимер этилена,
где содержание сомономера во втором сополимере этилена является таким же или превышает, предпочтительно превышает, содержание сомономера в первом гомо- или сополимере этилена, и
где первую стадию полимеризации можно проводить за один или два цикла полимеризации, предпочтительно за один цикл в петлевом реакторе, а вторую стадию полимеризации проводят в газофазном реакторе; и
b. привитую полимеризацию ЛПЭНП, полученного в реакторе полимеризации, с кислотным прививающим агентом, предпочтительно, с ангидридом малеиновой кислоты.
3
2
18. Способ по п.17, отличающийся тем, что указанный первый гомо- или сополимер этилена имеет плотность от 920 до 980 кг/м и/или показатель текучести расплава ПТР по меньшей мере 10 г/10 мин.